(57)【要約】【課題】吸水性、快適性だけでなく、通気性および紫外線遮蔽性にも優れた織物、および該織物を用いてなる繊維製品を提供する。【解決手段】非撥水性繊維および撥水性繊維を含む織物であって、通気度が、ＪＩＳ  Ｌ  １０９６−１９９８  ６．２７．  １  Ａ法（フラジール形通気性試験機法）において３０ｃｃ／ｃｍ２・ｓ以上であり、かつ、紫外線保護係数が、ＡＳ／ＮＺＳ  ４３９９：１９９６において３０以上である。【選択図】図１
2020180390.tif 000002
【特許請求の範囲】
【請求項１】
非撥水性繊維および撥水性繊維を含む織物であって、通気度が、ＪＩＳ  Ｌ  １０９６−１９９８  ６．２７．  １  Ａ法（フラジール形通気性試験機法）において３０ｃｃ／ｃｍ２・ｓ以上であり、かつ、紫外線保護係数が、ＡＳ／ＮＺＳ  ４３９９：１９９６において３０以上であることを特徴とする織物。
【請求項２】
前記撥水性繊維が、シリコーン系化合物、フッ素系化合物、炭化水素系化合物のうちいずれかを共重合もしくはブレンドしてなる繊維、またはフッ素系撥水剤、シリコーン系撥水剤、炭化水素系撥水剤、ウレタン系撥水剤のうちいずれかを用いて撥水加工が施された繊維である、請求項１に記載の織物。
【請求項３】
前記撥水性繊維が仮撚捲縮加工糸である、請求項１または請求項２に記載の織物。
【請求項４】
前記仮撚捲縮加工糸のトルクが３０Ｔ／ｍ以下である、請求項３に記載の織物。
【請求項５】
前記非撥水性繊維および撥水性繊維のうち少なくともどちらか一方に撚糸が施されている、請求項１〜４のいずれかに記載の織物。
【請求項６】
前記非撥水性繊維および撥水性繊維の繊度差が１０ｄｔｅｘ以上である、請求項１〜５のいずれかに記載の織物。
【請求項７】
織物のカバーファクターＣＦが１０００以上である、請求項１〜６のいずれかに記載の織物。
ただし、カバーファクターＣＦは下記式により定義される。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
【請求項８】
織物が２重織構造を有する、請求項１〜７のいずれかに記載の織物。
【請求項９】
肌側面において織密度が疎で太繊度糸が配され、外気側面において織密度が密で細繊度糸が配されてなる、請求項８に記載の織物。
【請求項１０】
織物に吸水加工が施されている、請求項１〜９のいずれかに記載の織物。
【請求項１１】
織物の少なくともどちらか一方の表面において、吸水速度が３０秒以下である、請求項１〜１０のいずれかに記載の織物。
【請求項１２】
引裂強度が８Ｎ以上である、請求項１〜１１のいずれかに記載の織物。
ただし、引裂き強度はＪＩＳ  Ｌ  １０９６−２０１０  ８．１７  Ｄ法により測定するものとする。
【請求項１３】
滑脱抵抗力が３ｍｍ以下である、請求項１〜１２のいずれかに記載の織物。
ただし、滑脱抵抗力はＪＩＳ  Ｌ  １０９６−２０１０  ８．２３  Ｂ法（荷重１１７．７Ｎ）により測定するものとする。
【請求項１４】
請求項１〜１３のいずれかに記載の織物を用いてなる、スポーツウエア、アウトドアウエア、紳士衣服、婦人衣服、作業衣、防護服、履物、鞄の群より選ばれるいずれかの繊維製品。
【発明の詳細な説明】
【技術分野】
【０００１】
本発明は、吸水性、快適性だけでなく、通気性および紫外線遮蔽性にも優れた織物、および該織物を用いてなる繊維製品に関する。
【背景技術】
【０００２】
近年、快適生活を目指した生活環境の多様化に伴い、吸水性繊維および撥水性繊維を用いた、吸水性、快適性に優れた布帛が提案されている（例えば、特許文献１、２参照）。
しかしながら、いずれも吸水性、快適性に関するものであり、通気性および紫外線遮蔽性までを十分に満たすものとはなっていない。
【先行技術文献】
【特許文献】
【０００３】
【特許文献１】特開２０１３−８３００８号公報
【特許文献２】特開２０１５−８６４８９号公報
【発明の概要】
【発明が解決しようとする課題】
【０００４】
本発明は上記の背景に鑑みなされたものであり、その目的は、吸水性、快適性だけでなく、通気性および紫外線遮蔽性にも優れた織物、および該織物を用いてなる繊維製品を提供することにある。
【課題を解決するための手段】
【０００５】
本発明者らは上記の課題を達成するため鋭意検討した結果、吸水性繊維および撥水性繊維を含む織物において、用いる繊維などを巧み工夫することにより、吸水性、快適性だけでなく、通気性および紫外線遮蔽性にも優れた織物が得られることを見出し、さらに鋭意検討を重ねることにより本発明を完成するに至った。
【０００６】
かくして、本発明によれば「非撥水性繊維および撥水性繊維を含む織物であって、通気度が、ＪＩＳ  Ｌ  １０９６−１９９８  ６．２７．  １  Ａ法（フラジール形通気性試験機法）において３０ｃｃ／ｃｍ２・ｓ以上であり、かつ、紫外線保護係数が、ＡＳ／ＮＺＳ  ４３９９：１９９６において３０以上であることを特徴とする織物。」が提供される。
【０００７】
その際、前記撥水性繊維が、シリコーン系化合物、フッ素系化合物、炭化水素系化合物のうちいずれかを共重合もしくはブレンドしてなる繊維、またはフッ素系撥水剤、シリコーン系撥水剤、炭化水素系撥水剤、ウレタン系撥水剤のうちいずれかを用いて撥水加工が施された繊維であることが好ましい。また、前記撥水性繊維が仮撚捲縮加工糸であることが好ましい。その際、前記仮撚捲縮加工糸のトルクが３０Ｔ／ｍ以下であることが好ましい。また、前記非撥水性繊維および撥水性繊維のうち少なくともどちらか一方に撚糸が施されていることが好ましい。また、前記非撥水性繊維および撥水性繊維の繊度差が１０ｄｔｅｘ以上であることが好ましい。
【０００８】
本発明の織物において、織物のカバーファクターＣＦが１０００以上であることが好ましい。ただし、カバーファクターＣＦは下記式により定義される。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
また、織物が２重織構造を有することが好ましい。また、肌側面において織密度が疎で太繊度糸が配され、外気側面において織密度が密で細繊度糸が配されてなることが好ましい。また、織物に吸水加工が施されていることが好ましい。また、織物の少なくともどちらか一方の表面において、吸水速度が３０秒以下であることが好ましい。また、引裂強度が８Ｎ以上であることが好ましい。ただし、引裂き強度はＪＩＳ  Ｌ  １０９６−２０１０  ８．１７  Ｄ法により測定するものとする。また、滑脱抵抗力が３ｍｍ以下であることが好ましい。ただし、滑脱抵抗力はＪＩＳ  Ｌ  １０９６−２０１０  ８．２３  Ｂ法（荷重１１７．７Ｎ）により測定するものとする。
【０００９】
また、本発明によれば、前記の織物を用いてなる、スポーツウエア、アウトドアウエア、紳士衣服、婦人衣服、作業衣、防護服、履物、鞄の群より選ばれるいずれかの繊維製品が提供される。
【発明の効果】
【００１０】
本発明によれば、吸水性、快適性だけでなく、通気性および紫外線遮蔽性にも優れた織物、および該織物を用いてなる繊維製品が得られる。
【図面の簡単な説明】
【００１１】
【図１】実施例１で用いた織物組織図である。
【図２】肌側面（裏面）において織密度が疎で太繊度糸が配され、外気側面（表面）において織密度が密で細繊度糸が配されている様子を模式的に示す図である。
【発明を実施するための形態】
【００１２】
以下、本発明の実施の形態について詳細に説明する。まず、本発明の織物は、非撥水性繊維および撥水性繊維を含む。非撥水性繊維としては、接触角が１２０度未満の繊維が好ましく、撥水性繊維は接触角が１２０度以上の繊維であることが好ましい。なお、接触角は、蒸留水を使用して繊維の単糸表面上に５００ｐｌの蒸留水を滴下したときの繊維と水滴との接触角をθ／２法にて測定するものとする。
【００１３】
非撥水性繊維は、本発明において吸水性に寄与する繊維であり、ポリエステル繊維、ナイロン繊維、木綿やウールなどの天然繊維など特に限定されないが、ポリエステル繊維であることが好ましい。
【００１４】
かかるポリエステル繊維としては、ポリエチレンテレフタレートやポリトリメチレンテレフタレート、ポリブチレンテレフタレート、ポリ乳酸、ステレオコンプレックスポリ乳酸、第３成分を共重合させたポリエステルなどからなるポリエステル繊維が好ましい。なお、かかるポリエステルとしては、マテリアルリサイクルまたはケミカルリサイクルされたポリエステルや、バイオマスすなわち生物由来の物質を原材料として得られたモノマー成分を使用してなるポリエチレンテレフタレートであってもよい。さらには、特開２００４−２７００９７号公報や特開２００４−２１１２６８号公報に記載されているような、特定のリン化合物およびチタン化合物を含む触媒を用いて得られたポリエステルでもよい。
【００１５】
非撥水性繊維を形成するポリマー中には、本発明の目的を損なわない範囲内で必要に応じて、艶消し剤、抗菌剤、微細孔形成剤、カチオン染料可染剤、着色防止剤、熱安定剤、蛍光増白剤、着色剤、吸湿剤、無機微粒子が１種または２種以上含まれていてもよい。例えば、ポリマー中に含まれるポリマー中に艶消し剤を含ませ、セミダルポリエステルまたはフルダルポリエステルとすると、布帛に防透性や赤外線・紫外線遮蔽性を付加することができ好ましい。また、抗菌剤としては、天然系抗菌剤や無機系抗菌剤だけでなく、国際公開第２０１１／０４８８８８号パンフレットに記載されたような、エステル形成性スルホン酸金属塩化合物またはエステル形成性スルホン酸ホスホニウム塩化合物を共重合させたポリエステルに酸性処理を施したものでもよい。
【００１６】
前記非撥水性繊維の形態としては、短繊維でもよいし長繊維（マルチフィラメント）でもよいが、優れた吸水性を得る上で長繊維（マルチフィラメント）が好ましい。特に、前記繊維が、単糸繊度が１．５ｄｔｅｘ以下（より好ましくは１．０ｄｔｅｘ以下、さらに好ましくは０．０００１〜１．０ｄｔｅｘ）であると、優れた吸水性、風合いが得られ好ましい。撥水性繊維よりも単繊維繊度が小さいとより好ましい。国際公開第２００５／０９５６８６号パンフレットに記載されたような、ナノファイバーと称される単糸繊維径１μｍ以下の超極細繊維であってもよい。また、フィラメント数が１０本以上のマルチフィラメントであると、さらに優れた吸水性、風合いが得られ好ましい。その際、マルチフィラメントの総繊度としては２０〜２００ｄｔｅｘ（より好ましくは２０〜１５０ｄｔｅｘ）の範囲内であることが好ましい。
【００１７】
前記非撥水性繊維としては、吸水性を向上させる上で、マルチフィラメントに仮撚捲縮加工が施された仮撚捲縮加工糸、空気加工糸、２種以上の構成糸条を空気混繊加工や複合仮撚加工させた複合糸、サイドバイサイド型潜在捲縮繊維などであってもよい。撚糸が施されていてもよい。
【００１８】
前記非撥水性繊維の単繊維横断面形状は特に限定されず、丸だけでなく、三角、扁平、国際公開第２００８／００１９２０号パンフレットに記載されたようなくびれ付き扁平、中空など異型断面形状でもよい。
【００１９】
一方、撥水性繊維の繊維種類としては、撥水性ポリエステル繊維、ポリプロピレン繊維、ポリエチレン繊維、ポリ塩化ビニル繊維などが好適である。これらの繊維はいずれも優れた撥水性を有するので、かかる撥水性繊維と前記非撥水性繊維とを用いて、特定の構造を有する布帛を製織することにより吸水性と快適性とを兼ね備えた布帛が得られる。
【００２０】
ここで、撥水性ポリエステル繊維としては、シリコーン系化合物もしくはフッ素系化合物もしくは炭化水素系化合物を共重合もしくはブレンドしてなるポリエステル繊維、シリコーン系、炭化水素系、フッ素系のうちいずれかの撥水剤を用いて撥水加工が施されたポリエステル繊維であることが好ましい。その際、共重合もしくはブレンド量としてはポリエステル重量対比５〜２５ｗｔ％であることが好ましい。また、撥水加工が施されたポリエステル繊維において、撥水剤の含有量としては、加工前のポリエステル繊維重量対比０．４重量％以上（より好ましくは０．４〜１０重量％）であることが好ましい。
【００２１】
その際、前記のフッ素系撥水剤は、パーフルオロオクタン酸およびパーフルオロオクタンスルホン酸の濃度が０〜５ｎｇ／ｇのフッ素系撥水剤であることが好ましい。かかるフッ素系撥水剤としては、Ｎ−メチロール基を含有しないモノマーのみから構成されたパーフルオロアルキルアクリレート共重合体や市販されているものなどが例示される。市販されているものでは、旭硝子（株）製のフッ素系撥水撥油剤であるアサヒガードＥシリーズＡＧ−Ｅ０６１、住友スリーエム（株）製のスコッチガードＰＭ３６２２、ＰＭ４９０、ＰＭ９３０などが好ましく例示される。
【００２２】
なお、撥水性ポリエステル繊維を製造する方法としては特に限定されず公知の方法でよい。シリコーン系化合物もしくはフッ素系化合物を共重合もしくはブレンドしてなるポリエステル繊維の製造方法としては、例えば、特開２０１０−１３８５０７号公報に記載された方法などが例示される。一方、撥水加工の方法としては、例えば、フッ素系撥水剤に必要に応じて制電剤、メラミン樹脂、触媒などを混合して得られた加工剤を、パッド法やスプレー法などによりポリエステル繊維に付与する方法が例示される。
【００２３】
前記撥水性繊維の形態としては、短繊維でもよいし長繊維（マルチフィラメント）でもよいが、優れた撥水性を得る上で長繊維（マルチフィラメント）が好ましい。特に、撥水性繊維の単繊維繊度は、撥水性を得る上で、非撥水性繊維の単繊維繊度よりも大きいことが好ましく、単繊維繊度が５．０ｄｔｅｘ以下（より好ましくは１．５ｄｔｅｘ以下、さらに好ましくは０．５〜１．５ｄｔｅｘ）であると、優れた撥水性が得られ好ましい。撥水性繊維のフィラメント数、総繊度としては、フィラメント数２０本以上（より好ましくは２０〜２００本）、総繊度３０〜２００ｄｔｅｘ（より好ましくは３０〜１５０ｄｔｅｘ）であることが好ましい。
【００２４】
前記撥水性繊維が、マルチフィラメントに仮撚捲縮加工が施された仮撚捲縮加工糸、空気加工糸、２種以上の構成糸条を空気混繊加工や複合仮撚加工させた複合糸、さらには前記のような３０Ｔ／ｍ以下のトルクを有する複合糸であってもよい。撚糸が施されていてもよい。撥水性繊維の単繊維横断面形状は特に限定されず、丸だけでなく、三角、扁平、国際公開第２００８／００１９２０号パンフレットに記載されたようなくびれ付き扁平、中空など異型断面形状などでもよい。
【００２５】
本発明の織物において、織物組織としては特に限定されない。例えば、織物組織としては、平織、綾織、朱子織等の三原組織、変化組織、たて二重織、よこ二重織等の片二重組織、完全二重織、たてビロードなどが例示される。さらには、不織布であってもよい。もちろんこれらに限定されない。層数も単層でもよいし、２層以上の多層でもよい。なかでも、布帛を２層以上の多層構造織物として、各層を構成する繊維の総繊度や単繊維繊度を異ならせたり、密度を異ならせることにより、毛細管現象による吸水性を高めることも好ましいことである。
【００２６】
ここで、前記非撥水性繊維および撥水性繊維の繊度差（総繊度の差）が１０ｄｔｅｘ以上（好ましくは１０〜５０ｄｔｅｘ）であることが好ましい。例えば、図２に示すように、肌側面において織密度が疎で太繊度糸（総繊度が大きい糸）が配され、外気側面において織密度が密で細繊度糸（総繊度が小さい糸）が配されていると、通気性と紫外線遮蔽性の相反する性能を両立しやすくなり好ましい。その際、太繊度糸として撥水性繊維を用い、細繊度糸として非撥水性繊維を用いると、汗をかいた際に吸汗性を維持しつつ肌離れ性がよく快適性が向上する。逆に、太繊度糸として非撥水性繊維を用い、細繊度糸として撥水性繊維を用いると汗じみ防止効果が得られる。
【００２７】
ここで、通気度としては２０ｃｃ／ｃｍ２・ｓ以上（より好ましくは４０〜２００ｃｃ／ｃｍ２・ｓ）であることが好ましい。また、紫外線遮蔽性としては紫外線保護係数で２０以上（より好ましくは４０以上）であることが好ましい。
【００２８】
本発明の織物は、通常の織機を使用して製造することができる。また、通常の染色加工、減量加工、起毛加工、カレンダー加工、エンボス加工、蓄熱加工、吸水加工、抗菌加工などの後加工を適宜施しても良い。なかでも、優れた吸水性を得る上で吸水加工を施すことが好ましい。かかる吸水加工を施す方法としては、布帛にＰＥＧジアクリレートおよびその誘導体やポリエチレンテレフタレート−ポリエチレングリコール共重合体などの親水化剤を染色時に同浴加工することが好適に例示される。
【００２９】
かくして得られた織物において、非撥水性繊維が水分を吸収すると同時に、撥水性繊維が水分をはじく効果を奏し、さらには、通気性および紫外線遮蔽性を有し、洗濯耐久性に優れる。また、肌側面において織密度が疎で太繊度糸（総繊度が大きい糸）が配され、外気側面において織密度が密で細繊度糸（総繊度が小さい糸）が配されていると、通気性と紫外線遮蔽性の相反する性能が両立しやすくなる。その際、太繊度糸として撥水性繊維を用い、細繊度糸として非撥水性繊維を用いると、汗をかいた際に吸汗性を維持しつつ肌離れ性がよく快適性が向上する。逆に、太繊度糸として非撥水性繊維を用い、細繊度糸として撥水性繊維を用いると汗じみ防止効果が得られる。
【００３０】
かかる織物の目付けとしては３００ｇ／ｍ２以下（より好ましくは５０〜３００ｇ／ｍ２）であることが好ましい。該目付けが３００ｇ／ｍ２よりも大きいと布帛の重量が大きくなり、布帛の着用快適性が損なわれるおそれがある。また、布帛の厚さとしては３．０ｍｍ以下（より好ましくは０．３５〜０．６５ｍｍ）であることが好ましい。
【００３１】
また、引裂強度が８Ｎ以上（好ましくは１０〜５０Ｎ）であることが好ましい。ただし、引裂き強度はＪＩＳ  Ｌ  １０９６−２０１０  ８．１７  Ｄ法により測定するものとする。
【００３２】
また、滑脱抵抗力が３ｍｍ以下であることが好ましい。ただし、滑脱抵抗力はＪＩＳ  Ｌ  １０９６−２０１０  ８．２３  Ｂ法（荷重１１７．７Ｎ）により測定するものとする。
【００３３】
前記布帛は、衣料（スポーツウエア、アウトドアウエア、紳士衣服、婦人衣服、作業衣、防護服）や、履物、鞄などとして好適に使用される。
【実施例】
【００３４】
以下、実施例をあげて本発明を詳細に説明するが、本発明はこれらによって何ら限定されるものではない。なお、実施例中の各物性は下記の方法により測定したものである。
次に本発明の実施例及び比較例を詳述するが、本発明はこれらによって限定されるものではない。
（１）カバーファクター
下記式により織物のカバーファクターＣＦを算出した。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
（２）織物の目付け
ＪＩＳ  Ｌ１０９６により織物の目付け（ｇ／ｍ２）を測定した。
（３）通気度
ＪＩＳ  Ｌ  １０９６−１９９８  ６．２７．  １  Ａ法（フラジール形通気性試験機法）により通気度（ｃｃ／ｃｍ２・ｓ）を測定した。なお、ｎ数は５でその平均を求めた。
（４）織物の紫外線遮蔽性
ＡＳ／ＮＺＳ  ４３９９：１９９６により紫外線保護係数を測定した。
（５）吸水速度（滴下法）
ＪＩＳ  Ｌ１０９６  ６．２６吸水速度Ａ法（滴下法）により測定した。
（６）織物の引裂き強度
ＪＩＳ  Ｌ  １０９６−２０１０  ８．１７  Ｄ法により引裂き強度（Ｎ）を測定した。
（７）織物の滑脱抵抗力
ＪＩＳ  Ｌ  １０９６−２０１０  ８．２３  Ｂ法（荷重１１７．７Ｎ）により滑脱抵抗力（ｍｍ）を測定した。
【００３５】
［実施例１］
経糸として、総繊度５６ｄｔｅｘ／７２ｆｉｌ  Ｓ９００ｔ／ｍ、５６ｄｔｅｘ／７２ｆｉｌ×２  Ｚ６００ｔ／ｍ（１０：６）、緯糸として、総繊度３３ｄｔｅｘ／１２ｆｉｌ  Ｓ９００ｔ／ｍ、６６ｄｔｅｘ／４８ｆｉｌ×２  Ｚ６００ｔ／ｍ（１０：６）のポリエチレンテレフタレートマルチフィラメント仮撚捲縮加工糸を用い、経糸密度１７０本／２．５４ｃｍ、緯糸密度１３０本／２．５４ｃｍの規格で図１に示す二重織織物を製織した。この時、６６ｄｔｅｘ／４８ｆｉｌ×２  Ｚ６００ｔ／ｍは、炭化水素系撥水剤をパッド法にて処理して得られた撥水性ポリエステル繊維を使用し、肌側（裏側）に位置する層に配した。次いで、該織物に通常の染色仕上げ加工、吸汗加工を施した。
【００３６】
該織物において、図２に示すように、肌側面（裏面）において織密度が疎で太繊度糸が配され、外気側面（表面）において織密度が密で細繊度糸が配されていた。また、経糸密度２０５本／２．５４ｃｍ、緯糸密度１４４本／２．５４ｃｍの規格であった。また、カバーファクター２８５０、目付１４０（ｇ／ｍ２）、通気度５５（ｃｃ／ｃｍ２・ｓ）、紫外線保護係数５０以上、表面の吸水速度２．２（秒）、引裂き強度２０Ｎ以上、滑脱抵抗力２．０（ｍｍ）であり、かつベトツキ感が少なく快適性を有していた。
【００３７】
［実施例２］
経糸として、総繊度４４ｄｔｅｘ／４８ｆｉｌ  Ｓ９００ｔ／ｍ、５６ｄｔｅｘ／７２ｆｉｌ×２  Ｚ６００ｔ／ｍ（１０：６）、緯糸として、総繊度４４ｄｔｅｘ／４８ｆｉｌ  Ｓ９００ｔ／ｍ、６６ｄｔｅｘ／７２ｆｉｌ×２  Ｚ６００ｔ／ｍ（１０：６）のポリエチレンテレフタレートマルチフィラメント仮撚捲縮加工糸を用い、経糸密度１８２本／２．５４ｃｍ、緯糸密度１２５本／２．５４ｃｍの規格で図１に示す二重織織物を製織した。この時、４４ｄｔｅｘ／４８ｆｉｌ  Ｓ９００ｔ／ｍは、フッ素系撥水剤をパッド法にて処理して得られた撥水性ポリエステル繊維を使用し、表側に位置する層に配した。次いで、該織物に通常の染色仕上げ加工、吸汗加工を施した。次いで、該織物に通常の染色仕上げ加工、吸汗加工を施した。
【００３８】
該織物において、図２に示すように、肌側面（裏面）において織密度が疎で太繊度糸が配され、外気側面（表面）において織密度が密で細繊度糸が配されていた。また、経糸密度２０９本／２．５４ｃｍ、緯糸密度１３２本／２．５４ｃｍの規格であった。また、カバーファクター２７５１、目付１３０（ｇ／ｍ２）、通気度５０（ｃｃ／ｃｍ２・ｓ）、紫外線保護係数５０以上、裏面の吸水速度２．９（秒）、引裂き強度２０Ｎ以上、滑脱抵抗力１．８（ｍｍ）であり、かつ汗じみが少なく快適性を有していた。
【００３９】
［比較例１］
６６ｄｔｅｘ／４８ｆｉｌ×２  Ｚ６００ｔ／ｍを、非撥水性の吸水性ポリエステル繊維とする以外は、実施例１と同様に行った。かくして得られた織物において、カバーファクター２８００、目付１３８（ｇ／ｍ２）、通気度５５（ｃｃ／ｃｍ２・ｓ）、紫外線保護係数５０以上、表面の吸水速度２．２（秒）、引裂き強度２０Ｎ以上、滑脱抵抗力２．０（ｍｍ）であったが、ベトツキ感および汗じみが大きく不快であった。
【００４０】
［比較例２］
４４ｄｔｅｘ／４８ｆｉｌ  Ｓ９００ｔ／ｍを、非撥水性の吸水性ポリエステル繊維とする以外は、実施例２と同様に行った。かくして得られた織物において、カバーファクター２７００、目付１２７（ｇ／ｍ２）、通気度５５（ｃｃ／ｃｍ２・ｓ）、紫外線保護係数５０以上、裏面の吸水速度２．２（秒）、引裂き強度２０Ｎ以上、滑脱抵抗力２．３（ｍｍ）であったが、ベトツキ感および汗じみが大きく不快であった。
【００４１】
［比較例３］
経糸として、総繊度１００ｄｔｅｘ／７２ｆｉｌ、緯糸として、総繊度１００ｄｔｅｘ／７２ｆｉｌのポリエチレンテレフタレートマルチフィラメント仮撚捲縮加工糸を用い、経糸密度９６本／２．５４ｃｍ、緯糸密度８６本／２．５４ｃｍの規格でギシャ織物を製織した。次いで、該織物に通常の染色仕上げ加工、吸汗加工を施した。該織物において、経糸密度１０３本／２．５４ｃｍ、緯糸密度９１本／２．５４ｃｍの規格であった。通気度１３５（ｃｃ／ｃｍ２・ｓ）と優れていたが、紫外線保護係数５で紫外線遮蔽性に劣り、かつ、ベトツキ感および汗じみが大きく不快であった。
【００４２】
［比較例４］
経糸として、総繊度４４ｔｅｘ／４８ｆｉｌ、緯糸として、総繊度４４ｄｔｅｘ／４８ｆｉｌのポリエチレンテレフタレートマルチフィラメント仮撚り糸を用い、経糸密度１３５本／２．５４ｃｍ、緯糸密度１１５本／２．５４ｃｍの規格でリップ織物を製織した。次いで、該織物に通常の染色仕上げ加工、吸汗加工を施した。
【００４３】
該織物において、経糸密度１６９本／２．５４ｃｍ、緯糸密度１３２本／２．５４ｃｍの規格であった。紫外線保護係数３０で紫外線遮蔽性は良好であったが、通気度１５（ｃｃ／ｃｍ２・ｓ）であり、且つ、ベトツキ感および汗じみが大きく不快であった。
【産業上の利用可能性】
【００４４】
本発明によれば、吸水性、快適性だけでなく、通気性および紫外線遮蔽性にも優れた織物、および該織物を用いてなる繊維製品が提供され、その工業的価値は極めて大である。
【図１】
2020180390.tif 000003
【図２】
2020180390.tif 000004